ДЕКОРАТИВНЫЕ СТЕНОВЫЕ ПАНЕЛИ И СПОСОБ ИЗГОТОВЛЕНИЯ ТАКИХ ПАНЕЛЕЙ

1. Окрашенная связанная цементом панель, включающая:
a) высушенное обычное покрытие, нанесенное на каждую панель и выполненное из одного или более нанесенных слоев, где, по меньшей мере, один слой обычного покрытия содержит, по меньшей мере, один пигмент, и
b) радиационно отверждаемую покрывающую композицию, нанесенную на указанное высушенное обычное покрытие,
характеризующаяся тем, что, по меньшей мере, последний нанесенный слой указанного обычного покрытия содержит функциональные группы, которые являются реакционноспособными по отношению к изоцианатным группам, и тем, что указанная радиационно отверждаемая покрывающая композиция (i) содержит, по меньшей мере, один радиационно отверждаемый полимер A и, по меньшей мере, один химически сшиваемый и радиационно отверждаемый полимер B, содержащий изоцианатные группы, прореагировавшие с указанными функциональными группами и, необязательно, с влагой окружающей среды, и (ii) имеет поверхностный блеск, измеренный согласно DIN 67530, равный или меньше, чем 20% при угле падения 85°.
2. Панель по п.1, где содержание свободного изоцианата в полимере В относительно полимера В, измеренное согласно DIN EN ISO 11909, составляет между 5 и 20 мас.%, предпочтительно от 8 до 20 мас.%, более предпочтительно от 10 до 18 мас.%
3. Способ изготовления окрашенной покрытой связанной цементом панели, включающий следующие стадии:
a) нанесение на связанную цементом панель обычного покрытия, выполненного из одного или более слоев, в котором, по меньшей мере, один слой обычного покрытия содержит, по меньшей мере, один пигмент,
b) образование пленки и высушивание указанного обычного покрытия, и
c) последующее нанесение на высушенное обычное покрытие радиационно отверждаемой покрывающей композиции,
характеризующийся тем, что, по меньшей мере, указанный последний нанесенный слой указанного обычного покрытия содержит функциональные группы, являющиеся реакционноспособными по отношению к изоцианатным группам, и тем, что указанная радиационно отверждаемая покрывающая композиция содержит, по меньшей мере, один радиационно отверждаемый полимер A, имеющий ненасыщенные двойные связи этиленового типа, и, по меньшей мере, один химически и радиационно сшиваемый полимер B, имеющий не только ненасыщенные двойные связи этиленового типа, но также заранее заданные свободные изоцианатные группы, указанный способ, кроме того, включает стадии:
d) химического закрепления радиационно отверждаемого покрытия на указанном обычном покрытии,
e) покрывания связанных цементом панелей, покрытых радиационно отверждаемой покрывающей композицией, посредством проницаемой для радиации пленки, имеющей заранее заданное качество поверхности,
f) отверждения указанной радиационно отверждаемой покрывающей композиции посредством прохождения радиации через указанную проницаемую для радиации пленку, и
g) удаления проницаемой для радиации пленки со связанной цементом панелью, покрытой отвержденной радиацией отверждаемой покрывающей композицией.
4. Способ по п.3, дополнительно включающий реакцию свободных изоцианатных групп с влагой окружающей среды.
5. Способ по п.3, в котором обычное покрытие не является отверждаемым радиацией или химическим сшиванием.
6. Способ по п.4, в котором обычное покрытие не является отверждаемым радиацией или химическим сшиванием.
7. Способ по п.3, в котором обычное покрытие получают свободнорадикальной или ионной эмульсионной полимеризацией в водной среде.
8. Способ по п.4, в котором обычное покрытие получают свободнорадикальной или ионной эмульсионной полимеризацией в водной среде.
9. Способ по п.5, в котором обычное покрытие получают свободнорадикальной или ионной эмульсионной полимеризацией в водной среде.
10. Способ по п.3, в котором обычное покрытие представляет собой водную эмульсионную дисперсную систему, предпочтительно водную эмульсионную дисперсную систему, содержащую акриловый и/или метакриловый (со)полимер.
11. Способ по п.4, в котором обычное покрытие представляет собой водную эмульсионную дисперсную систему, предпочтительно водную эмульсионную дисперсную систему, содержащую акриловый и/или метакриловый (со)полимер.
12. Способ по п.5, в котором обычное покрытие представляет собой водную эмульсионную дисперсную систему, предпочтительно водную эмульсионную дисперсную систему, содержащую акриловый и/или метакриловый (со)полимер.
13. Способ по п.7, в котором обычное покрытие представляет собой водную эмульсионную дисперсную систему, предпочтительно водную эмульсионную дисперсную систему, содержащую акриловый и/или метакриловый (со)полимер.
14. Способ по п.3, в котором обычное покрытие наносят, чтобы получить толщину в высушенном виде в диапазоне от 20 до 100 мкм, и в котором радиационно отверждаемую покрывающую композицию наносят до толщины в диапазоне от 10 до 100 мкм.
15. Способ по п.4, в котором обычное покрытие наносят, чтобы получить толщину в высушенном виде в диапазоне от 20 до 100 мкм, и в котором радиационно отверждаемую покрывающую композицию наносят до толщины в диапазоне от 10 до 100 мкм.
16. Способ по п.5, в котором обычное покрытие наносят, чтобы получить толщину в высушенном виде в диапазоне от 20 до 100 мкм, и в котором радиационно отверждаемую покрывающую композицию наносят до толщины в диапазоне от 10 до 100 мкм.
17. Способ по п.7, в котором обычное покрытие наносят, чтобы получить толщину в высушенном виде в диапазоне от 20 до 100 мкм, и в котором радиационно отверждаемую покрывающую композицию наносят до толщины в диапазоне от 10 до 100 мкм.
18. Способ по п.10, в котором обычное покрытие наносят, чтобы получить толщину в высушенном виде в диапазоне от 20 до 100 мкм, и в котором радиационно отверждаемую покрывающую композицию наносят до толщины в диапазоне от 10 до 100 мкм.
19. Способ по п.3, в котором полимер А включает полиуретанакрилат.
20. Способ по п.4, в котором полимер А включает полиуретанакрилат.
21. Способ по п.7, в котором полимер А включает полиуретанакрилат.
22. Способ по п.10, в котором полимер А включает полиуретанакрилат.
23. Способ по п.14, в котором полимер А включает полиуретанакрилат.
24. Способ по одному из пп.3-23, в котором проницаемая для радиации пленка, имеющая заранее заданное качество поверхности, представляет собой ориентированную матовую полипропиленовую пленку.
25. Применение панели, изготовленной согласно способу по одному из пп.3-24, для внутренней и наружной обшивки стен.